(57)【要約】  本発明は、ポリ（ビフェニルエーテルスルホン）ポリマー［ポリマー（Ｐ）］および選択された金属酸化物を特定量で含む組成物［組成物（Ｃ）］に関する。組成物（Ｃ）は、有利には、滅菌可能な成形物品の製造のために使用され得る。【選択図】なし【特許請求の範囲】
【請求項１】
組成物［組成物（Ｃ）］であって、
（ａ）ポリ（ビフェニルエーテルスルホン）ポリマー［ポリマー（Ｐ）］；
（ｂ）任意選択で他の金属酸化物と組み合わせた酸化カルシウム（ＣａＯ）および／または（ＭｇＯ）
を含み、但し、
−  単独でまたはＭｇＯおよび／もしくは他の金属酸化物と組み合わせて、ＣａＯは、組成物（Ｃ）の重量に対して少なくとも１重量％であり；
−  組成物（Ｃ）がＣａＯを含まない場合、ＭｇＯの量は、組成物（Ｃ）の重量に対して少なくとも２重量％である
ことを条件とする、組成物［組成物（Ｃ）］。
【請求項２】
ポリマー（Ｐ）は、繰り返し単位の５０重量超が、
−  好ましくは以下の式（Ｒａ−１）〜（Ｒａ−３）：
2018517045.tif 000023
（式中：
Ｒは、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび四級アンモニウムからなる群から選択され、および
ｊ、ｋおよびｌは、互いに等しいかまたは異なり、独立して、０、１、２、３、または４である）
からなる群から選択される少なくとも１個のビフェニレン基を含む１つ以上の部分；
−  少なくとも１個のエーテル基（−Ｏ−）、および
−  少なくとも１個のスルホン基（−ＳＯ２−）
を含む繰り返し単位（Ｒａ）である、重縮合ポリマーである、請求項１に記載の組成物。
【請求項３】
ポリマー（Ｐ）の繰り返し単位（Ｒａ）が、式（Ａ）：
−  Ａｒ１−（Ｔ−Ａｒ２）ｎ−Ｏ−Ａｒ３−ＳＯ２−［Ａｒ４―（Ｔ−Ａｒ２）ｎ−ＳＯ２］ｍ−Ａｒ５−Ｏ−  （式Ａ）
（式中：
−  Ａｒ１、Ａｒ２、Ａｒ３、Ａｒ４、およびＡｒ５は、互いにおよび出現ごとに等しいかまたは異なり、独立して、芳香族単核または多核環式基であり；
但し、少なくとも１個のＡｒ１〜Ａｒ５は、請求項２で定義されたとおりの式（Ｒａ−１）〜（Ｒａ−３）から選択される少なくとも１個のビフェニレン基を含む芳香族部分であることを条件とし；
−  Ｔのそれぞれは、互いに等しいかまたは異なり、結合または１個もしくは２個以上のヘテロ原子を任意選択で含む二価基であり；
−  ｎおよびｍは、互いに等しいかまたは異なり、独立して、ゼロまたは１〜５の整数である）
に従う、請求項２に記載の組成物。
【請求項４】
ポリマー（Ｐ）中の繰り返し単位（Ｒａ）が、以下の式（Ｂ）〜（Ｆ）：
2018517045.tif 000024
およびそれらの混合物からなる群から選択される、請求項３に記載の組成物。
【請求項５】
ポリマー（Ｐ）の繰り返し単位が、すべて式（Ｂ）に従う、請求項４に記載の組成物。
【請求項６】
ポリエーテルイミド、ポリアセタール、エチルビニルアセテート、ポリオレフィン、液晶ポリマー、ポリアミド、ポリカーボネート、ポリ（エーテルケトン）、ポリ（エーテルエーテルケトン）、ポリ（エーテルケトンケトン）、ポリメチルメタクリレート、ポリスチレン、ポリウレタン、ポリ塩化ビニル、シリコーンエラストマー、ポリテトラフルオロエチレン、およびそれらの混合物から選択されるポリマーをさらに含む、請求項１〜５のいずれか一項に記載の組成物。
【請求項７】
ポリエーテルイミドを含む、請求項６に記載の組成物。
【請求項８】
組成物の重量に対して１重量％〜６重量％の範囲の量のＣａＯおよび／または０．５重量％〜６重量％の範囲の量のＭｇＯを含む、請求項１〜７のいずれか一項に記載の組成物。
【請求項９】
４重量％のＣａＯを含む、請求項８に記載の組成物。
【請求項１０】
２重量％のＣａＯおよび２重量％のＭｇＯを含む、請求項８に記載の組成物。
【請求項１１】
１重量％のＣａＯおよび１重量％のＭｇＯを含む、請求項１０に記載の組成物。
【請求項１２】
ＭｇＯおよびＡｌ２Ｏ３の４重量％の混合物を含む、請求項１〜７のいずれか一項に記載の組成物。
【請求項１３】
請求項１〜１２のいずれか一項に記載の組成物を含む成形物品。
【請求項１４】
医療物品、食品取扱または食品調製物品、飲料取扱物品または飲料調製物品から選択される、請求項１３に記載の物品。
【請求項１５】
物品を過酸化水素ガスプラズマ滅菌にかけることを含む、請求項１３または１４に記載の成形物品を滅菌するための方法。
【請求項１６】
少なくとも１つの過酸化水素ガスプラズマ滅菌プロセスにかけられている、請求項１３または１４に記載の成形物品。
【請求項１７】
ポリエーテルイミド（ＰＥＩ）を含まない、請求項１〜１２のいずれか一項に記載の組成物。
【請求項１８】
前記組成物から作られ、かつそれぞれ４７分である５０回の過酸化水素ガスプラズマ滅菌にかけられた物品が、５．５未満の全色差（ＤＥ）および黄変度（Ｄｂ）を示し、ＤＥおよびＤｂが、ＡＳＴＭ  Ｅ３０８−０８に従って測定されたＣＩＥ  １９７６（Ｌ＊、ａ＊、ｂ＊）色空間インデックスによって計算される、請求項１〜１２のいずれか一項に記載の組成物。
【発明の詳細な説明】
【技術分野】
【０００１】
関連出願の相互参照
本出願は、２０１５年６月１０日出願の米国仮特許出願第６２／１７３６３２号に対する優先権を主張するものであり、この出願の全内容は、あらゆる目的のために参照により本明細書に援用される。
【０００２】
本発明は、芳香族ポリスルホン、すなわち、ポリ（ビフェニルエーテル）スルホンを含むポリマー組成物、および前記組成物から得ることができる滅菌可能な物品に関する。
【背景技術】
【０００３】
種々の滅菌方法が真菌、細菌およびウイルスなどの伝染性物質の除去のために市場で利用可能である。それらは、通常、加熱滅菌、化学的滅菌または放射線滅菌方法の下で分類される。それらの中でも、高温蒸気滅菌および低温過酸化水素ガスプラズマ滅菌方法が今日、医療分野で広く使用されている。
【０００４】
米国特許第４６４３８７６号明細書（ＳＵＲＧＩＫＯＳ  ＩＮＣ［米国］）に開示された過酸化水素ガスプラズマ滅菌方法は、過酸化水素と低温ガスプラズマとの間の相乗作用を利用し、それにより、約５０℃で有効な滅菌を可能にし、これは、高温オートクレーブ滅菌で達成されるものよりも相当に低い。したがって、過酸化水素ガスプラズマ滅菌は、高温または高湿気環境に耐えない部品またはデバイス（例えば、電子または光学の部品またはデバイス）を備える医療物品のオートクレーブ滅菌の貴重な代替案に相当する。
【０００５】
過酸化水素ガスプラズマ滅菌方法では、滅菌される医療物品は、密閉プラズマチャンバ内に置かれ、ここで、真空がかけられ、過酸化水素の溶液が溶液と物品との接触を可能にするのに十分な圧力で注入される。その後、過酸化水素ガスプラズマを、完全な滅菌を可能にする時間にわたり発生させる。
【０００６】
過酸化水素ガスプラズマ滅菌の利点は、滅菌が比較的短い時間で完了され、その結果、物品をより多くの滅菌サイクルにかけ得ることである。しかしながら、過酸化水素の過酷な酸化力およびイオン化酸性蒸気の形成のため、ある種の物品、特にプラスチック部品は、それらの特性および外観の劣化を受ける。例えば、ポリフェニルスルホン（ＰＰＳＵ）組成物から作られた市販の物品は、蒸気滅菌に対して卓越した耐性を有するが、過酸化水素ガスプラズマ滅菌に対して低い耐性を有し；それらの色は、橙色に変化し、（ＰＰＳＵ）の分子量のわずかな減少が高いサイクル数後に認められる。
【０００７】
米国特許第８５０１２９１号明細書（ＳＡＢＩＣ  ＩＮＮＯＶＡＴＩＶＥ  ＰＬＡＳＴＩＣＳ  ＩＰ  Ｂ．Ｖ）には、過酸化水素プラズマまたは過酸化水素蒸気滅菌されたポリマー組成物を含む滅菌物品が開示され、このポリマー組成物は、
−  ２０〜８０重量パーセントのポリフェニレンエーテルスルホン；および
−  ２０〜８０重量パーセントのポリエーテルイミド
を含む。
【０００８】
過酸化水素プラズマまたは過酸化水素蒸気で滅菌される場合、物品は、ポリフェニレンエーテルスルホンのみを含む組成物に対して、意外にも改善された色および透明性の変化に対する耐性と、機械的特性の喪失に対する耐性とを有すると言われる。
【０００９】
ポリフェニレンエーテルスルホン／ポリエーテルイミド組成物は、いくつかの任意選択的な原料、とりわけ、充填剤または強化剤（第１１欄、４８〜４９行）を含んでもよく；この明細書では、充填剤または強化剤の例として、二酸化チタン（ＴｉＯ２）、酸化アルミニウムおよび酸化マグネシウムが挙げられている（第１１欄、５５〜５６行）。実施例の組成物中にはＴｉＯ２のみが使用されている。
【００１０】
他の特許文献、例えば、米国特許第５２０４４００号明細書（ＡＭＯＣＯ  ＣＯＲＰ）（以後、「ＵＳ’４００」）、米国特許出願公開第２００８０６４８０１号明細書（ＳＯＬＶＡＹ  ＡＤＶＡＮＣＥＤ  ＰＯＬＹＭＥＲＳ  ＬＬＣ）（以後、「’ＵＳ’８０１」）、米国特許出願公開第２００８０２０６５３６号明細書  （ＳＯＬＶＡＹ  ＡＤＶＡＮＣＥＤ  ＰＯＬＹＭＥＲＳ）、米国特許出願公開第２００９０４８３７９号明細書（ＳＯＬＶＡＹ  ＡＤＶＡＮＣＥＤ  ＰＯＬＹＭＥＲＳ  ＬＬＣ）（以後、「ＵＳ’３７９」）および国際公開第２０１４／１７０２５５号パンフレット（ＳＯＬＶＡＹ  ＳＰＥＣＩＡＬＴＹ  ＰＯＬＹＭＥＲＳ  ＵＳＡ）（以後、「ＷＯ’２５５」）には、ポリ（ビフェニルエーテルスルホン）および金属酸化物を含むポリマー組成物が開示されている。特に、ＵＳ’８０１およびＵＳ’３７９は、とりわけ、ＭｇＯに言及し、およびＵＳ’８０１は、ＣａＯにさらに言及している。それにもかかわらず、このような文献のいずれも、ポリ（ビフェニルエーテルスルホン）から作られた組成物の滅菌に対する耐性の増加の問題、特に変色を回避する問題を認識も対処もしておらず、かつこのような文献のいずれも、このような問題を解決するための特定の酸化物の選択に対して暗示または示唆を与えていない。
【００１１】
したがって、現在、高温蒸気滅菌と低温過酸化水素ガスプラズマ滅菌方法との両方の過酷な環境に耐えるポリマー組成物を見出す大きい必要性が市場にある。
【発明の概要】
【００１２】
本出願人は、今や、驚くべきことに、ポリ（ビフェニルエーテルスルホン）を含む組成物の滅菌に対する耐性、特に過酸化水素ガスプラズマによる滅菌に対する耐性が１種以上の特定の金属酸化物を添加することによって増加され得ることを見出した。特に、本出願人は、驚くべきことに、ポリエーテルイミドの非存在下でさえも、本発明の組成物が過酸化水素ガスプラズマ滅菌の繰り返しサイクル後に変色しないことを見出した。
【００１３】
したがって、本発明は、
（ａ）ポリ（ビフェニルエーテルスルホン）ポリマー［ポリマー（Ｐ）］；
（ｂ）任意選択で他の金属酸化物と組み合わせた酸化カルシウム（ＣａＯ）および／または（ＭｇＯ）
を含み、但し、
−  単独でまたはＭｇＯおよび／もしくは他の金属酸化物と組み合わせて、Ｃａｏは、組成物の重量に対して少なくとも１重量％であり；
−  組成物（Ｃ）がＣａＯを含まない場合、ＭｇＯの量は、組成物の重量に対して少なくとも２重量％である
ことを条件とする、組成物［組成物（Ｃ）］に関する。
【００１４】
例示的な実施形態において、組成物（Ｃ）は、ポリエーテルイミドポリマー［ポリマー（ＰＥＩ）］をさらに含む。一部の実施形態において、組成物（Ｃ）は、ポリエーテルイミドポリマー［ポリマー（ＰＥＩ）］を含まない。
【００１５】
本発明は、組成物（Ｃ）を含む成形物品［物品（Ａ）］と、組成物（Ｃ）および成形物品（Ａ）の製造のための方法とにさらに関する。
【００１６】
一般的定義
明確さのために、本出願を通して、
−  ポリマー（Ｐ）およびポリマー（ＰＥＩ）の一般的定義へのいずれの言及も、特に断りのない限り、それぞれの一般的定義の範囲内に入るそれぞれの特定の定義を含むことが意図され；
−  「ポリマー（Ｐ）」、「ポリマー（ＰＥＩ）」、「金属酸化物」などのような表現における不定冠詞「１つの（ａ）」は、特に断りのない限り、「１つ以上」または「少なくとも１つ」を意味することが意図され；
−  式または式の部分を特定する名称、記号または数字の前後での括弧「（  ）」、例えば、「ポリマー（Ｐ）」、「ポリマー（ＰＥＩ）」などの使用は、本文の残りからその名称、記号または数字をよりよく区別する単なる目的を有し、したがって、前記括弧は省略することもでき；
−  数値範囲が示される場合、範囲限界が含まれ；
−  用語「ハロゲン」は、特に断りのない限り、フッ素、塩素、臭素およびヨウ素を含み；
−  形容詞「芳香族」または「アリール」は、４ｎ＋２（ここで、ｎは、０または任意の正の整数である）に等しい数のπ電子を有する任意の単核または多核環式基（または部分）を意味し；
−  用語「方法（ｍｅｔｈｏｄ）」は、方法（ｐｒｏｃｅｓｓ）の同意語として使用され、逆もまた同様であり；
−  １つまたは複数の「組成物（Ｃ）から得ることができる成形物品（Ａ）」は、組成物（Ｃ）を含む成形物品である。
【００１７】
ポリ（ビフェニルエーテルスルホン）［ポリマーＰ］
本発明において、用語「ポリ（ビフェニル）エーテルスルホン）［ポリマー（Ｐ）］は、繰り返し単位の５０重量％超が、
−  好ましくは、以下の式（Ｒａ−１）〜（Ｒａ−３）：
2018517045.tif 000002
（式中：
Ｒは、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび第４級アンモニウムからなる群から選択され、およびｊ、ｋおよびｌは、互いに等しいかまたは互いに異なり、独立して、０、１、２、３または４である）
からなる群から選択される少なくとも１個のビフェニレン基を含む１つ以上の部分；
−  少なくとも１個のエーテル基（−Ｏ−）、および
−  少なくとも１個のスルホン基（−ＳＯ２−）
を含む繰り返し単位（Ｒａ）である、重縮合ポリマーを意味することが意図される。
【００１８】
繰り返し単位（Ｒａ）は、有利には、以下の式（Ａ）：
−  Ａｒ１−（Ｔ−Ａｒ２）ｎ−Ｏ−Ａｒ３−ＳＯ２−［Ａｒ４―（Ｔ−Ａｒ２）ｎ−ＳＯ２］ｍ−Ａｒ５−Ｏ−  （式Ａ）
（式中：
Ａｒ１、Ａｒ２、Ａｒ３、Ａｒ４、およびＡｒ５は、互いにおよび出現ごとに等しいかまたは異なり、独立して、芳香族単核または多核環式基であり；
但し、少なくとも１つのＡｒ１〜Ａｒ５は、上で定義されたとおりの式（Ｒａ−１）〜（Ｒａ−３）から選択される少なくとも１個のビフェニレン基を含む芳香族部分であることを条件とし；
−  Ｔのそれぞれは、互いに等しいかまたは異なり、結合または１個もしくは２個以上のヘテロ原子を任意選択で含む二価基であり；
−  ｎおよびｍは、互いに等しいかまたは異なり、独立して、ゼロまたは１〜５の整数である）
の繰り返し単位である。
【００１９】
好ましくは、Ａｒ１、Ａｒ２、Ａｒ３、Ａｒ４、Ａｒ５は、互いに等しいかまたは異なり、式（Ｒａ−１）〜（Ｒａ−６）：
2018517045.tif 000003
（式中：
−  Ｒは、上で定義したとおりであり；
−  ｊ、ｋおよびｌは、互いに等しいかまたは異なり、独立して、０、１、２、３、または４である）
からなる群から選択される芳香族部分であり、
但し、少なくとも１つのＡｒ１〜Ａｒ５は、上で定義されたとおりの式（Ｒａ−１）〜（Ｒａ−３）に従うものから選択される少なくとも１個のビフェニレン基を含む芳香族部分であることを条件とする。
【００２０】
好ましくは、Ｔのそれぞれは、互いに等しいかまたは異なり、結合、−ＣＨ２−；−Ｏ−；−ＳＯ２−；−Ｓ−；−Ｃ（Ｏ）−；−Ｃ（ＣＨ３）２−；−Ｃ（ＣＦ３）２−；−Ｃ（＝ＣＣｌ２）−；−Ｃ（ＣＨ３）（ＣＨ２ＣＨ２ＣＯＯＨ）−；−Ｎ＝Ｎ−；−Ｒ１Ｃ＝ＣＲ２−（ここで、それぞれのＲ１およびＲ２は、互いに独立して、水素またはＣ１〜Ｃ１２−アルキル、Ｃ１〜Ｃ１２−アルコキシ、もしくはＣ６〜Ｃ１８−アリール基である）；−（ＣＨ２）ｎ−および−（ＣＦ２）ｎ−（ここで、ｎ＝１〜６の整数である）、または６個までの炭素原子の脂肪族直鎖もしくは分岐の二価基からなる群から選択される。
【００２１】
より好ましくは、繰り返し単位（Ｒａ）は、以下に例示される式（Ｂ）〜（Ｆ）、およびそれらの混合物からなる群から選択される。
2018517045.tif 000004
【００２２】
最も好ましくは、繰り返し単位（Ｒａ）は、式（Ｂ）：
2018517045.tif 000005
に従う。
【００２３】
ポリマー（Ｐ）は、特に、ホモポリマー、ランダム、交互またはブロックコポリマーであってもよい。ポリマー（Ｐ）がコポリマーである場合、その繰り返し単位は、特に、
（ｉ）式（Ｂ）〜（Ｆ）から選択される少なくとも２つの異なる式の繰り返し単位（Ｒａ）、または
（ｉｉ）１つ以上の式（Ｂ）〜（Ｆ）の繰り返し単位（Ｒａ）、および繰り返し単位（Ｒａ）と異なる繰り返し単位（Ｒａ＊）、例えば、
2018517045.tif 000006
から構成されてもよい。
【００２４】
好ましくは、ポリマー（Ｐ）の繰り返し単位の７５重量％超、好ましくは８５重量％超、好ましくは９５重量％超、好ましくは９９重量％超が繰り返し単位（Ｒａ）である。
【００２５】
さらに、ポリマー（Ｐ）の実質的にすべての繰り返し単位は、上に詳述されたとおりの繰り返し単位（Ｒａ）であることが一般に好ましく；鎖欠陥または非常に少量の他の単位が存在してもよく、これらの後者は、（Ｒａ）の特性を実質的に変性しないと理解される。
【００２６】
その場合、ポリマー（Ｐ）は、好ましくはポリフェニルスルホン（ＰＰＳＵ）である。
【００２７】
本発明において、用語「ポリフェニルスルホン」［（ＰＰＳＵ）ポリマー］は、その繰り返し単位の５０重量％超が式（Ｂ）の繰り返し単位（Ｒａ）である、任意のポリマーを意味する。
【００２８】
好ましい実施形態において、ポリマー（Ｐ）の繰り返し単位の７５重量％超、より好ましくは９０重量％超、より好ましくは９９重量％超、さらにより好ましくはすべての繰り返し単位は、式（Ｂ）である。
【００２９】
Ｓｏｌｖａｙ  Ｓｐｅｃｉａｌｔｙ  Ｐｏｌｙｍｅｒｓ  ＵＳＡ，Ｌ．Ｌ．Ｃ．製のＲＡＤＥＬ（登録商標）ＰＰＳＵは、市販の（ＰＰＳＵ）ホモポリマーの例である。
【００３０】
ポリマー（Ｐ）は、任意の方法によって調製することができる。ポリマー（Ｐ）の分子量は、例えば、塩化メチレン、クロロホルム、Ｎ−メチルピロリドンなどの適切な溶剤中で還元粘度として決定される場合、０．３ｄｌ／ｇ以上、またはより特に０．４ｄｌ／ｇ以上であり得、典型的には１．５ｄｌ／ｇを超えない。
【００３１】
ポリマー（Ｐ）の重量平均分子量は、ポリスチレン校正曲線を使用して、ＡＳＴＭ  Ｄ５２９６規格に従ってゲル浸透クロマトグラフィーにより決定して１モル当たり１０，０００〜１００，０００グラム（ｇ／モル）であり得る。一部の実施形態において、ポリマー（Ｐ）の重量平均分子量は、１モル当たり２０，０００〜７０，０００グラム（ｇ／モル）であり得る。
【００３２】
ポリマー（Ｐ）は、ＡＳＴＭ  Ｄ  ３４１８に従って決定される場合、１８０〜２５０℃のガラス転移温度を有してもよい。
【００３３】
酸化カルシウム、酸化マグネシウムおよび他の金属酸化物
組成物（Ｃ）の製造のために適当なＣａＯおよびＭｇＯは、約５ミクロンまでの平均粒子サイズおよび１．５〜１６０ｍ２／ｇのＢＥＴ表面積を有する。このようなＣａＯおよびＭｇＯは、市場で入手可能である。
【００３４】
優れた結果は、Ａｔｌａｎｔｉｃ  Ｅｑｕｉｐｍｅｎｔ  Ｅｎｇｉｎｅｅｒｓ，ａ  ｄｉｖｉｓｉｏｎ  ｏｆ  Ｍｉｃｒｏｎ  Ｍｅｔａｌｓ，Ｉｎｃ．製の酸化カルシウムのグレード、ＣＡ６０２で得られた。
【００３５】
優れた結果は、協和化学工業株式会社製のＭｇＯのグレード、Ｋｙｏｗａｍａｇ（登録商標）ＭＦ−１５０でも得られた。
【００３６】
本発明において、表現「他の金属酸化物」は、酸化アルミニウム（Ａｌ２Ｏ３）、酸化亜鉛（ＺｎＯ）、およびそれらの混合物から選択される化合物を意味することが意図される。
【００３７】
組成物（Ｃ）は、このような他の金属酸化物を組成物（Ｃ）の重量に対して０．１重量％〜５重量％の範囲の量で含んでもよい。有利には、組成物（Ｃ）中の他の金属酸化物の量は、０．１５重量％〜３重量％の範囲であり；より好ましくは、他の金属酸化物の量は、０．２重量％〜２重量％の範囲である。
【００３８】
ポリエーテルイミド（ＰＥＩ）
本発明において、用語「ポリエーテルイミド（ＰＥＩ）」は、その繰り返し単位［単位（Ｒｂ）］の５０重量％超が、少なくとも１つの芳香環、少なくとも１個のイミド基（そのままおよび／またはそのアミド酸形態で）、および少なくとも１個のエーテル基を含む［繰り返し単位（Ｒｂ−１）］、任意のポリマーを意味することが意図される。
【００３９】
繰り返し単位（Ｒｂ−１）は、イミド基のアミド酸形態に含まれない少なくとも１個のアミド基を任意選択でさらに含んでもよい。
【００４０】
繰り返し単位（Ｒｂ）は、有利には、以下の式（Ｉ）、（ＩＩ）、（ＩＩＩ）、（ＩＶ）および（Ｖ）：
2018517045.tif 000007
（式中：
・Ａｒは、四価の芳香族部分であり、５〜５０個の炭素原子を有する置換または非置換の飽和、不飽和または芳香族の単環式および多環式基からなる群から選択され；
・Ａｒ’’’は、三価の芳香族部分であり、５〜５０個の炭素原子を有する置換または非置換の、飽和、不飽和または芳香族の単環式および多環式基からなる群から選択され、
・Ｒは、置換または非置換の二価有機基からなる、より特に（ａ）６〜２０個の炭素原子を有する芳香族炭化水素基およびそのハロゲン化誘導体；（ｂ）２〜２０個の炭素原子を有する直鎖または分岐鎖のアルキレン基；（ｃ）３〜２０個の炭素原子を有するシクロアルキレン基、および（ｄ）一般式
（ＶＩ）：
2018517045.tif 000008
（式中、Ｙは、１〜６個の炭素原子のアルキレン、特に−Ｃ（ＣＨ３）２および−ＣｎＨ２ｎ−（ここで、ｎは、１〜６の整数である）；１〜６個の炭素原子のペルフルオロアルキレン、特に−Ｃ（ＣＦ３）２および−ＣｎＦ２ｎ−（ここで、ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；−ＳＯ−からなる群から選択され、Ｒ’は、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび第四級アンモニウムからなる群から選択され、ｉおよびｊは、互いに等しいかまたは異なり、独立して、０、１、２、３または４である）の二価基からなる群から選択され、
但し、Ａｒ、Ａｒ’’’およびＲの少なくとも１つは、少なくとも１個のエーテル基を含むことを条件とする）
およびそれらの混合物からなる群から選択される。
【００４１】
好ましくは、Ａｒは、以下の式：
2018517045.tif 000009
（式中、Ｘは、３，３’、３，４’、４，３’’もしくは４，４’位に二価の結合を有する二価の部分であり、１〜６個の炭素原子のアルキレン、特に−Ｃ（ＣＨ３）２−および−ＣｎＨ２ｎ−（ここで、ｎは、１〜６の整数である）；１〜６個の炭素原子のペルフルオロアルキレン、特に−Ｃ（ＣＦ３）２−および−ＣｎＦ２ｎ−（ここで、ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；−ＳＯ−からなる群から選択されるか、またはＸは、式Ｏ−Ａｒ’’−Ｏの基であり；ここで、Ａｒ’’は、式（ＶＩＩ）〜（ＸＩＩＩ）：
2018517045.tif 000010
（式中、ＲおよびＲ’は、互いに等しいかまたは異なり、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび第四級アンモニウムからなる群から独立して選択され、ｊ、ｋ、ｌ、ｎおよびｍは、互いに等しいかまたは異なり、独立して、０、１、２、３または４であり、Ｗは、１〜６個の炭素原子のアルキレン、特に−Ｃ（ＣＨ３）２−および−ＣｎＨ２ｎ−（ここで、ｎは、１〜６の整数である）；１〜６個の炭素原子のペルフルオロアルキレン、特に−Ｃ（ＣＦ３）２−および−ＣｎＦ２ｎ−（ここで、ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；および−ＳＯ−からなる群から選択される）
およびそれらの混合物から選択される）
からなる群から選択される。
【００４２】
好ましくは、Ａｒ’’’は、以下の式：
2018517045.tif 000011
（式中、Ｘは、上記と同じ意味を有する）
からなる群から選択される。
【００４３】
好ましい実施形態では、繰り返し単位（Ｒｂ−１）は、イミド形態の式（ＸＩＶ）の単位、対応するアミド酸形態の式（ＸＶ）および（ＸＶＩ）の対応するアミド酸形態の単位：
2018517045.tif 000012
（式中：
−  →は、任意の繰り返し単位において、矢印が指し示す基が示されるとおりにまたは入れ替わった位置に存在してもよいような異性を意味し、
−  Ａｒ’’は、式（ＶＩＩ）〜（ＸＩＩＩ）
2018517045.tif 000013
（式中、ＲおよびＲ’は、互いに等しいかまたは異なり、独立して、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび第四級アンモニウムからなる群から選択され、ｊ、ｋ、ｌ、ｎおよびｍは、互いに等しいかまたは異なり、独立して、０、１、２、３または４であり、Ｗは、１〜６個の炭素原子のアルキレン、特に−Ｃ（ＣＨ３）２−および−ＣｎＨ２ｎ−（ここで、ｎは、１〜６の整数である）；１〜６個の炭素原子のペルフルオロアルキレン、特に−Ｃ（ＣＦ３）２−および−ＣｎＦ２ｎ−（ここで、ｎは、１〜６の整数である）；４〜８個の炭素原子のシクロアルキレン；１〜６個の炭素原子のアルキリデン；４〜８個の炭素原子のシクロアルキリデン；−Ｏ−；−Ｓ−；−Ｃ（Ｏ）−；−ＳＯ２−；および−ＳＯ−からなる群から選択される）
からなる群から選択され；
−  Ｅは、−ＣｎＨ２ｎ−（ここで、ｎは、１〜６の整数である）、上で定義されたとおりの一般式（ＶＩ）の２価の基、および式（ＸＶＩＩ）〜（ＸＸＩＩ）：
2018517045.tif 000014
（式中、Ｒ’は、水素、ハロゲン、アルキル、アルケニル、アルキニル、アリール、エーテル、チオエーテル、カルボン酸、エステル、アミド、イミド、アルカリ金属またはアルカリ土類金属スルホネート、アルキルスルホネート、アルカリ金属またはアルカリ土類金属ホスホネート、アルキルホスホネート、アミンおよび第四級アンモニウムからなる群から選択され、ｏ、ｐ、およびｑは、互いに等しいかまたは異なり、独立して、０、１、２、３または４である）
からなる群から選択される）
およびそれらの混合物からなる群から選択される。
【００４４】
好ましくは、Ｅは、上で定義されたとおりの式（ＸＶＩＩ）〜（ＸＩＸ）からなる群から選択され；より好ましくは、Ｅは、非置換ｍ−フェニレンおよび非置換ｐ−フェニレンならびにそれらの混合物からなる群から選択される。
【００４５】
好ましくは、Ａｒ’’は、上に詳述されたとおりに、一般式（ＸＩＩＩ）に従い、より好ましくは、Ａｒ’’は、
2018517045.tif 000015
である。
【００４６】
繰り返し単位（Ｒｂ−１）が、上で定義されたとおりの、イミド形態のそのようなものとしての式（ＸＩＶ）、および／またはアミド酸形態の式（ＸＩＶ）［式（ＸＶ）および（ＸＶＩ）］の繰り返し単位である、ポリマー（ＰＥＩ）は、式：
2018517045.tif 000016
（式中、Ｅは、上で定義されたとおりである）
の芳香族ビス（エーテル無水物）と
式：
Ｈ２Ｎ−Ａｒ”−ＮＨ２  （ＸＸＩＶ）
（式中、Ａｒ”は、上で定義されたとおりである）
のジアミノ化合物との反応を含めて、当業者に周知の任意の方法によって調製することができる。一般に、この反応は、有利には周知の溶媒、例えば、ｏ−ジクロロベンゼン、ｍ−クレゾール／トルエン、Ｎ，Ｎ−ジメチルアセトアミドなどの中で行うことができ、ここで、二無水物とジアミンとの相互作用は、約２０℃〜約２５０℃の温度で起こり得る。
【００４７】
代わりに、これらのポリマー（ＰＥＩ）は、式（ＸＸＩＩＩ）の二無水物を式（ＸＸＩＶ）のジアミノ化合物と、これらの原料の混合物を高温で加熱すると同時に混合しながら溶融重合させることによって調製することができる。
【００４８】
式（ＸＸＩＩＩ）の芳香族ビス（エーテル無水物）には、例えば、
２，２−ビス［４−（２，３−ジカルボキシフェノキシ）フェニル］プロパン二無水物；
４，４’−ビス（２，３−ジカルボキシフェノキシ）ジフェニルエーテル二無水物；
１，３ビス−（２，３ジカルボキシフェノキシ）ベンゼン二無水物；
４，４’−ビス（２，３−ジカルボキシフェノキシ）ジフェニルスルフィド二無水物；
１，４−ビス（２，３−ジカルボキシフェノキシ）ベンゼン二無水物；
４，４’−ビス（２，３−ジカルボキシフェノキシ）ベンゾフェノン二無水物；
４，４’−ビス（２，３−ジカルボキシフェノキシ）ジフェニルスルホン二無水物；
２，２−ビス［４（３，４−ジカルボキシフェノキシ）フェニル］プロパン二無水物；
４，４’−ビス（３，４−ジカルボキシフェノキシ）ジフェニルエーテル二無水物；
４，４’−ビス（３，４−ジカルボキシフェノキシ）ジフェニルスルフィド二無水物；
１，３−ビス（３，４−ジカルボキシフェノキシ）ベンゼン二無水物；
１，４−ビス（３，４−ジカルボキシフェノキシ）ベンゼン二無水物；
４，４’ビス（３，４−ジカルボキシフェノキシ）ベンゾフェノン二無水物；
４−（２，３−ジカルボキシフェノキシ）−４’−（３，４−ジカルボキシフェノキシ）ジフェニル−２，２−プロパン二無水物、
およびそれらの混合物が含まれる。
【００４９】
式（ＸＸＩＶ）の有機ジアミンには、例えば、ｍ−フェニレンジアミン、ｐ−フェニレンジアミン、２，２−ビス（ｐ−アミノフェニル）プロパン、４，４’−ジアミノジフェニル−メタン、４，４’−ジアミノジフェニルスルフィド、４，４’−ジアミノジフェニルスルホン、４，４’−ジアミノジフェニルエーテル、１，５−ジアミノナフタレン、３，３’−ジメチルベンジジン、３，３’−ジメトキシベンジジン、およびそれらの混合物が含まれる。
【００５０】
好ましい実施形態において、式（ＸＸＩＶ）の有機ジアミンは、ｍ−フェニレンジアミンおよびｐ−フェニレンジアミン、ならびにそれらの混合物からなる群から選択される。
【００５１】
最も好ましい実施形態において、繰り返し単位（Ｒｂ−１）は、イミド形態の式（ＸＸＶ）、その対応するアミド酸形態の式（ＸＸＶＩ）および（ＸＸＶＩＩ）：
2018517045.tif 000017
（式中、式（ＸＸＶＩ）および（ＸＸＶＩＩ）において、→は、任意の繰り返し単位において、矢印が指す基が、図示されたとおりにまたは交換された位置で存在してもよいような異性を意味する）
ならびにそれらの混合物から選択される繰り返し単位である。
【００５２】
別の最も好ましい実施形態において、繰り返し単位（Ｒｂ−１）は、イミド形態の式（ＸＸＶＩＩＩ）、その対応するアミド酸形態の式（ＸＸＩＸ）および（ＸＸＸ）：
2018517045.tif 000018
（式中、式（ＸＸＩＸ）および（ＸＸＸ）において、→は、任意の繰り返し単位において、矢印が指す基が、示されるとおりにまたは交換された位置で存在してもよいような異性を意味する）
ならびにこれらの混合物から選択される繰り返し単位である。
【００５３】
好ましくは、ポリマー（ＰＥＩ）の繰り返し単位の７５重量％超、より好ましくは９０重量％超が繰り返し単位（Ｒａ）である。さらにより好ましくは、ポリマーＰＥＩの繰り返し単位の、すべてではないとしても本質的にすべては、繰り返し単位（Ｒａ）である。
【００５４】
本発明の好ましい実施形態において、ポリマー（ＰＥＩ）の繰り返し単位の７５重量％超、より好ましくは９０重量％超、より好ましくは９９重量％超、さらにより好ましくはすべてが、式（ＸＸＶ）のイミド形態、その対応する式（ＸＸＶＩ）および（ＸＸＶＩＩ）のアミド酸形態のもの、ならびにそれらの混合物からなる群から選択される繰り返し単位である。
【００５５】
本発明の別の好ましい実施形態においては、ポリマー（ＰＥＩ）の繰り返し単位の７５重量％超、より好ましくは９０重量％超、より好ましくは９９重量％超、さらにより好ましくはすべてが、式（ＸＸＶＩＩＩ）のイミド形態、その対応する式（ＸＸＩＸ）および（ＸＸＸ）のアミド酸形態のもの、ならびにそれらの混合物からなる群から選択される繰り返し単位である。このようなポリマー（ＰＥＩ）は、特にＳａｂｉｃ  Ｉｎｎｏｖａｔｉｖｅ  ＰｌａｓｔｉｃｓからＵＬＴＥＭ（商標）ポリエーテルイミドとして市販されている。
【００５６】
一般に、本発明に有用なポリマー（ＰＥＩ）は、６．６キログラム（ｋｇ）の重りを使用して、２９５℃でＡＳＴＭ  Ｄ１２３８に従って測定して、１分当たり０．１〜１０グラム（ｇ／分）のメルトインデックスを有する。
【００５７】
特定の実施形態においては、ポリマー（ＰＥＩ）は、ポリスチレン標準を使用して、ゲル浸透クロマトグラフィーによって測定して、１モル当たり１０，０００〜１５０，０００グラム（ｇ／モル）の重量平均分子量（Ｍｗ）を有する。このようなポリマー（ＰＥＩ）は、典型的には、ｍ−クレゾール中２５℃で測定された１グラム当たり０．２デシリットル（ｄｌ／ｇ）超の、有利には０．３５〜０．７ｄｌ／ｇの固有粘度を有する。
【００５８】
組成物（Ｃ）中の任意選択的な原料
ポリマー（ＰＥＩ）に加えてまたはその代わりに、組成物（Ｃ）は、１種以上の他のポリマー、例えば、ポリアセタール、エチルビニルアセテート（ＥＶＡ）、ポリオレフィン、液晶ポリマー（ＬＣＰ）、ポリアミド、ポリカーボネート、ポリ（エーテルケトン）（ＰＥＫ）、ポリ（エーテルエーテルケトン）（ＰＥＥＫ）、ポリ（エーテルケトンケトン）（ＰＥＫＫ）、ポリメチルメタクリレート（ＰＭＭＡ）、ポリスチレン、ポリウレタン、ポリ塩化ビニル（ＰＶＣ）、シリコーンエラストマー、ポリテトラフルオロエチレン、およびそれらの混合物を含むことができる。
【００５９】
組成物（Ｃ）はまた、さらなる原料、例えば、充填剤（または強化剤）、酸化防止剤、離型剤、安定剤、および殺生物性化合物を含んでもよい。
【００６０】
充填剤の非限定的な例には、シリケートおよびシリカ粉末、ホウ素粉末、硫酸カルシウムおよび炭酸カルシウム、タルク、カオリン、およびガラス繊維が含まれる。ガラス繊維の非限定的な例は、Ａ、Ｃ、Ｄ、Ｅ、Ｍ、Ｓ、Ｒ、Ｔガラス繊維（Ａｄｄｉｔｉｖｅｓ  ｆｏｒ  Ｐｌａｓｔｉｃｓ  Ｈａｎｄｂｏｏｋ，２ｎｄ  ｅｄ，Ｊｏｈｎ  Ｍｕｒｐｈｙの４３〜４８頁、５．２．３章に記載されたとおりの）、およびそれらの混合物である。
【００６１】
酸化防止剤の非限定的な例には、フェノール類、ホスファイト類およびホスホナイト類が含まれる。
【００６２】
離型剤の非限定的な例には、ワックス、天然および合成パラフィン、フルオロカーボン、脂肪酸のアミド、特にステアリン酸アミドが含まれる。
【００６３】
安定剤の非限定的な例には、リンを含む安定剤、例えば、アリールホスファイトおよびアリールホスホネートが含まれる。
【００６４】
殺生物剤の非限定的な例には、１種以上の金属、有利には銀、亜鉛および銅、ならびにそれらの混合物、ならびに抗微生物、抗生、抗細菌、殺菌、抗ウイルス、抗真菌、抗寄生虫、抗酵母、抗藻、および抗原虫活性、またはこのような活性の組み合わせを有する、当技術分野で公知の他の無機または無機化合物が含まれる。
【００６５】
組成物（Ｃ）は、染料および顔料から選択される着色剤をさらに含んでもよい。顔料の非限定的な例には、二酸化チタン（ＴｉＯ２）、カーボンブラック、および硫化亜鉛が含まれる。非常に良好な結果が、好ましくは組成物（Ｃ）に対して１〜６重量％の量でＴｉＯ２を使用して得られた。
【００６６】
組成物（Ｃ）、物品（Ａ）、およびそれらの製造のための方法
組成物（Ｃ）は、ポリマー（Ｐ）を組成物（Ｃ）の重量に対して最大で９９重量％の量で含み；有利には、組成物（Ｃ）は、組成物（Ｃ）の重量に対して最大で９８重量％、最大で９７重量％、最大で９６重量％、最大で９５重量％、最大で９４重量％含む。ポリマー（Ｐ）の量は、組成物（Ｃ）の重量に対して少なくとも２０重量％である。有利には、ポリマー（Ｐ）の量は、組成物（Ｃ）の重量に対して少なくとも３０重量％、少なくとも５０重量％、少なくとも６０重量％、少なくとも８０重量％、少なくとも９０重量％である。
【００６７】
組成物（Ｃ）は、ＣａＯを典型的には組成物（Ｃ）の重量に対して１重量％〜６重量％の範囲の量で含み；有利には、ＣａＯの量は、組成物（Ｃ）の重量に対して２重量％〜５重量％、２重量％〜４重量％、２重量％〜３重量％の範囲であり、但し、ＣａＯがＭｇＯおよび／または別の金属酸化物と組み合わせて存在する場合、ＣａＯの量は、組成物（Ｃ）の重量に対して少なくとも１重量％であることを条件とする。
【００６８】
組成物（Ｃ）は、ＭｇＯを典型的には組成物（Ｃ）の重量に対して０．５重量％〜６重量％の範囲の量で含み；有利には、ＭｇＯの量は、組成物（Ｃ）の重量に対して１重量％〜５重量％、１重量％〜４重量％、１重量％〜３重量％、１重量％〜２重量％の範囲であり、但し、組成物（Ｃ）がＣａＯを含まない場合、ＭｇＯの量は、組成物（Ｃ）の重量に対して少なくとも２重量％であることを条件とする。
【００６９】
一実施形態において、組成物（Ｃ）は、有利には４％のＣａＯを含む。
【００７０】
別の実施形態において、組成物（Ｃ）は、有利には２重量％のＣａＯおよび２重量％のＭｇＯを含む。
【００７１】
別の実施形態において、組成物（Ｃ）は、有利には１重量％のＣａＯおよび１重量％のＭｇＯを含む。
【００７２】
別の実施形態において、組成物（Ｃ）は、有利にはＭｇＯおよびＡｌ２Ｏ３の４重量％の混合物を含む。
【００７３】
典型的には、組成物（Ｃ）が、ポリマー（Ｐ）と、ポリマー（ＰＥＩ）および／または別のポリマー、例えば、上で定義されたものの１つとの両方を含む場合、ポリマー（ＰＥＩ）またはそのような他のポリマーの量は、典型的には組成物（Ｃ）の重量に対して２０重量％〜７９重量％、好ましくは２０重量％〜７４重量％、より好ましくは５０重量％〜７０重量％、さらにより好ましくは約６０重量％の範囲である。
【００７４】
上で示されたとおりのいずれの他の任意選択的な原料も、組成物（Ｃ）中に典型的には組成物（Ｃ）の重量に対して１重量％〜５０重量％の範囲の量で存在し得る。
【００７５】
いずれの場合も、非常に良好な結果が、いかなる追加の原料も含まない組成物（Ｃ）、すなわち、ＣａＯおよびＭｇＯの重量に関する上記条件で、
（ａ）上で定義されたとおりのポリマー（Ｐ）；ならびに
（ｂ）任意選択で他の金属酸化物と組み合わせたＣａＯおよび／またはＭｇＯ
からなるか、またはそれらから本質的になる組成物（Ｃ）
ならびにそれから得ることができる物品（Ａ）で得られた。
【００７６】
優れた結果は、
（ａ）上で定義されたとおりのポリマー（Ｐ）、好ましくは繰り返し単位がすべて上で定義されたとおりの式（Ｂ）である、ポリマー（Ｐ）；
（ｂ）好ましくは、組成物（Ｃ）の重量に対して４重量％の量、好ましくは組成物（Ｃ）の重量に対して２％の量のＣａＯ
からなるか、またはそれらから本質的になる組成物（Ｃ）およびそれから得ることができる物品（Ａ）で得られた。
【００７７】
優れた結果はまた、
（ａ）上で定義されたとおりのポリマー（Ｐ）、好ましくは繰り返し単位がすべて上で定義されたとおりの式（Ｂ）である、ポリマー（Ｐ）；
（ｂ）好ましくはそれぞれ２重量％の量、より好ましくはそれぞれ１重量％の量のＣａＯおよびＭｇＯ
からなる、またはそれから本質的になる組成物（Ｃ）ならびにそれから得ることができる物品（Ａ）によって得られた。
【００７８】
優れた結果がまた、
（ａ）上で定義されたとおりのポリマー（Ｐ）、好ましくは繰り返した単位がすべて上で定義されたとおりの式（Ｂ）である、ポリマー（Ｐ）；
（ｂ）ＭｇＯおよびＡｌ２Ｏ３の４重量％の混合物
からなるか、またはそれらから本質的になる組成物（Ｃ）ならびにそれから得ることができる物品（Ａ）で得られた。
【００７９】
本発明の組成物（Ｃ）およびそれから得ることができる物品（Ａ）は、上で定義されたとおりのポリマー（Ｐ）、ＣａＯおよび／またはＭｇＯ、ならびに／または上で定義されたとおりのいずれかの他の金属酸化物およびいずれかの任意選択的な追加の原料を選択された量でブレンドし、続いて、当技術分野で公知の方法、例えば、溶融加工（射出成形、押出成形、圧縮成形、ブロー成形および回転成形を含む）および溶液加工によって加工することによって製造することができる。
【００８０】
物品（Ａ）の非限定的な例は、成形部品、シート、スラブ、プロファイル、フィルム、および繊維である。物品（Ａ）は、好ましくは医療物品、例えば、歯科物品、手術物品、食品取扱または食品調製物品、飲料取扱または飲料調製物品から選択される。
【００８１】
このような物品は、特に、医療デバイス、歯科デバイス、手術デバイス、滅菌デバイス、汚染除去デバイス、食品取扱デバイス、食品調製デバイス、飲料取扱デバイス、および飲料調製からなる群から選択されるデバイスの製造のための構成要素として使用することができる。
【００８２】
このような物品の非限定的な例は、放射線治療装置、内視鏡、眼用レンズおよびプローブのような、電子または光学部品を含む医療物品を含めて、容器、箱、動物ケージ、トレイ、ラッチ、蓋、バンパ、整形外科トライアル、機器ハンドル、クランプ、ケーブル、はさみ、鉗子、カテーテル、チューブ、補綴、膜である。
【００８３】
組成物（Ｃ）および物品（Ａ）は、滅菌プロセス中、特にＨ２Ｏ２ガスプラズマ滅菌プロセス中に生じる苛酷な条件に耐えることができ、特に、物品（Ａ）は、それらの形状および機械的特性を保持し、変色を受けない。本発明において、組成物（Ｃ）または物品（Ａ）は、全色差（ＤＥ）および黄変度（Ｄｂ）が５．５未満である場合、変色を受けない。有利には、ＤＥおよびＤｂは、４．５未満、２．７未満、１．９未満、１．３未満、１．０未満、０．７未満である。ＤＥおよびＤｂは、ＡＳＴＭ  Ｅ３０８−０８に従って測定されたＣＩＥ  １９７６（Ｌ＊、ａ＊、ｂ＊）色空間インデックスから公知の方法によって計算することができる。特に、（ＤＥ）は、ＣＩＥ９４式に従って（Ｌ＊、ａ＊、ｂ＊）インデックスから計算することができる。
【００８４】
したがって、さらなる実施形態において、本発明は、組成物（Ｃ）から得られる滅菌成形物品を製造するための方法であって、成形物品（Ａ）を高温または低温殺菌、特にＨ２Ｏ２ガスプラズマ滅菌にかけることを含む方法を含む。優れた結果は、物品（Ａ）を、それぞれ４７分である５０サイクルのＨ２Ｏ２ガスプラズマ滅菌にかけることによって得られた。
【００８５】
本発明は、以降において非限定的な実施例によって以下の項でより詳細に例証される。
【００８６】
参照により本明細書に援用される特許、特許出願および刊行物のいずれかの開示が用語を不明瞭にさせ得る程度まで本出願の記載と矛盾する場合、本記載が優先するものとする。
【実施例】
【００８７】
実験の項
出発材料
ポリマー−１：Ｒａｄｅｌ（登録商標）Ｒ−５１００  ＮＴ、これは、Ｓｏｌｖａｙ  Ｓｐｅｃｉａｌｔｙ  Ｐｏｌｙｍｅｒｓ  ＵＳＡ，Ｌ．Ｌ．Ｃ．製のポリフェニルスルホン（ＰＰＳＵ）ホモポリマーである。
【００８８】
ＴｉＯ１−１：Ｄｕｐｏｎｔ  Ｔｉｔａｎｉｕｍ  ｔｅｃｈｎｏｌｏｇｉｅｓ製の二酸化チタンルチル型Ｒ１０５。
【００８９】
ＴｉＯ２−２：Ｋｒｏｎｏｓ  Ｉｎｃ．製ＫＲＯＮＯＳ（登録商標）２２３３。
【００９０】
ＭｇＯ：Ｋｙｏｗａｍａｇ（登録商標）ＭＦ−１５０は、協和化学工業株式会社製の酸化マグネシウムのグレードである。
【００９１】
ＫＷ−２２００は、協和化学工業株式会社製の金属酸化物の混合物（約３５％  Ａｌ２Ｏ３および約６０％  ＭｇＯ）である。
【００９２】
ＣａＯ：ＣＡ６０２は、Ａｔｌａｎｔｉｃ  Ｅｑｕｉｐｍｅｎｔ  Ｅｎｇｉｎｅｅｒｓ，ａ  ｄｉｖｉｓｉｏｎ  ｏｆ  Ｍｉｃｒｏｎ  Ｍｅｔａｌｓ，Ｉｎｃ．製の酸化カルシウムのグレードである。
【００９３】
組成物の調製のための一般手順
原料のすべてを、幾つかのウェイトアンドロス（ｗｅｉｇｈｔ  ａｎｄ  ｌｏｓｓ）フィーダによって１２のゾーンを備えるＺＳＫ−２６二軸スクリュー押出機の第１バレルに供給した。スクリュー速度は、２００ｒｐｍであった。バレル設定は、３４０〜３６０℃の範囲にあった。押出物を、慣用装置を使用して冷却し、ペレット化した。
【００９４】
様々な構成要素の性質および品質を、各原料の量を重量％で示す表１ａおよび表１ｂにまとめる。
【００９５】
2018517045.tif 000019
【００９６】
2018517045.tif 000020
【００９７】
試料の滅菌のための一般手順
表１ａおよび表１ｂに報告した組成物を、カラーチップに射出成形した。カラーチップを、ＳＴＥＲＲＡＤ（登録商標）１００ＮＸ低温過酸化水素滅菌チャンバ（Ａｄｖａｎｃｅｄ  Ｓｔｅｒｉｌｉｚａｔｉｏｎ  Ｐｒｏｄｕｃｔｓ，Ｄｉｖｉｓｉｏｎ  ｏｆ  Ｅｔｈｉｃｏｎ  Ｉｎｃ．により製造された）に装填し、サイクルにかけて、試料がそれらの白色を保持する能力を評価した。それぞれの試料を、それぞれ４７分である５０サイクルの滅菌について実験した。
【００９８】
色測定
Ｌ、ａおよびｂ値を、白色蛍光（Ｆ２）光源、１０°オブザーバ、１０ｎｍ波長間隔、３６０〜７００ｎｍのスペクトル範囲、およびＡＳＴＭ  Ｅ  ３０８−０８の表５．２７（２２頁）を使用するバンドパス補正付きのＤ／８光学的形状構成を使用する、ＣＥ７０００  Ｇｒｅｔａｇ  ＭａｃＢｅｔｈ分光光度計を使用してカラーチップで測定した。報告値は、５つの異なるカラーチップで行われた５つの測定値の平均である。
【００９９】
それぞれ４７分である５０サイクルのＳＴＥＲＲＡＤ滅菌サイクルに曝露された試験片と対照試験片との間の全色差（ΔＥ）および黄変度（Δｂ）を、ＣＩＥ９４ΔＥにより、かつ上に記載された色測定方法に従って特徴付けした。それらを表２ａおよび表２ｂに提示する。
【０１００】
2018517045.tif 000021
【０１０１】
2018517045.tif 000022
【国際調査報告】
2018517045.tif 000025
2018517045.tif 000026
2018517045.tif 000027